(57)【要約】【課題】  透明導電膜の導電層面に対して直接貼り合わせても導電層を腐食させず、また、粘着剤層の凝集力に優れ、高温条件下での剥がれが生じ難く、耐久性に優れる両面粘着シートを提供する。【解決手段】  透明導電膜の導電層面に貼り合わせる両面粘着シートであって、両面粘着シートの粘着剤層が、カルボキシル基含有（メタ）アクリル酸エステル共重合体（Ａ）と、窒素原子含有（メタ）アクリル酸エステル共重合体（Ｂ）とを有する粘着剤組成物からなり、カルボキシル基含有（メタ）アクリル酸エステル共重合体（Ａ）のカルボキシル基と、窒素原子含有（メタ）アクリル酸エステル共重合体（Ｂ）の窒素原子との当量比が１：０．０５〜１：０．５である透明導電膜固定用両面粘着シートにより、酸成分に対して、特定量の窒素原子含有成分を含有させることで、透明導電膜に対する腐食性を低下させ、高い粘着剤層の凝集力および透明導電膜への高い接着性を両立できる。【選択図】  図４
2010144002.tif 000002
【特許請求の範囲】
【請求項１】
透明導電膜の導電層面に貼り合わせる両面粘着シートであって、前記両面粘着シートの粘着剤層が、カルボキシル基含有（メタ）アクリル酸エステル共重合体（Ａ）と、窒素原子含有（メタ）アクリル酸エステル共重合体（Ｂ）とを有する粘着剤組成物からなり、前記粘着剤組成物中のカルボキシル基含有（メタ）アクリル酸エステル共重合体（Ａ）のカルボキシル基と、窒素原子含有（メタ）アクリル酸エステル共重合体（Ｂ）の窒素原子との当量比が１：０．０５〜１：０．５であることを特徴とする透明導電膜固定用両面粘着シート。
【請求項２】
前記カルボキシル基含有（メタ）アクリル酸エステル共重合体（Ａ）の重量平均分子量が５０万〜２００万であり、窒素原子含有（メタ）アクリル酸エステル共重合体（Ｂ）の重量平均分子量が５０００〜１０万である請求項１に記載の透明導電膜固定用両面粘着シート。
【請求項３】
６０℃、９０％ＲＨ条件下に１００時間静置後に測定した全光線透過率が９０％以上であり、ヘイズが１．０％以下であることを特徴とする請求項１または２に記載の透明導電膜固定用両面粘着シート。
【請求項４】
６０℃、９０％ＲＨ条件下に１００時間静置後の吸水率が２．０％以下である請求項１〜３のいずれかに記載の透明導電膜固定用両面粘着シート。
【請求項５】
前記窒素原子含有（メタ）アクリル酸エステル共重合体（Ｂ）が、炭素数１〜８の（メタ）アクリル酸エステル単量体と、窒素原子含有共重合性単量体とを単量体成分として含有し、前記窒素原子含有共重合性単量体が、アミノ基含有単量体、アミド基含有単量体、窒素系複素環含有単量体、シアノ基含有単量体およびイミド基含有単量体の中の少なくとも１種である請求項１〜４いずれかの項に記載の透明導電膜固定用両面粘着シート。
【請求項６】
請求項１〜５に記載の透明導電膜固定用両面粘着シートを透明導電膜に貼り合わせた透明導電膜積層体であって、６０℃、９０％ＲＨ条件下に５００時間放置後の透明導電膜の電気抵抗値の上昇率が、貼り付け初期の電気抵抗値から２０％以下であることを特徴とする透明導電膜積層体。
【請求項７】
請求項６に記載の透明導電膜積層体を有するタッチパネル装置。
【発明の詳細な説明】
【技術分野】
【０００１】
本発明は、透明導電膜に貼り付ける両面粘着シートおよび該両面粘着シートを使用した透明導電膜積層体、該透明導電膜積層体を使用したタッチパネル装置に関する。
【背景技術】
【０００２】
近年、タッチセンサが携帯機器に搭載され始めている。携帯機器用のタッチセンサには、主に入力時の圧力で検知する抵抗膜方式のタッチパネルと、入力時の人体からの静電気で入力箇所を検知する静電容量方式のタッチパネルが主に搭載されており、入力方法の多機能性から静電容量方式が主流となりつつある。タッチパネルには、透明基材やガラスに導電層が設けられた透明導電膜が使用されており、静電容量方式のタッチパネルにおいては、当該透明導電膜の導電層表面が、両面粘着シートの粘着剤層表面と接するように固定される。
【０００３】
透明導電膜の導電層は、例えば酸化インジウムスズなど高い透明性と導電性を有する金属を蒸着することで形成されており、当該導電膜の導電層表面に粘着剤層が接するよう両面粘着シートを積層した場合には、両面粘着シートによる金属の酸化反応が起こり、導電機能の低下が起こる問題がある。このため、透明導電膜固定用の両面粘着シートには高い金属腐食防止性が要請されている。
【０００４】
金属腐食防止性を有する両面粘着シートとしては、粘着剤層に含有する酸成分が金属の腐食の原因であることから、酸成分を含有しない両面粘着シート（例えば、特許文献１参照）や金属腐食防止剤を含有する両面粘着シート（例えば、特許文献２参照）が提案されている。
【０００５】
これら両面粘着シートは、特定の粘着剤層により金属腐食防止性を有するものである。しかし、酸成分を含有しない両面粘着シートは、粘着剤層の凝集力不足による打ち抜き加工性の低下や、被着体への密着性不足による透明導電膜の剥がれ等の問題があった。
【０００６】
また、金属腐食防止剤を含有する両面粘着シートは、金属腐食防止剤が耐久性試験で変色し、光学特性を低下させる等の問題があった。
【０００７】
【特許文献１】特開２００５−３２５２５０号公報
【特許文献２】特開２００６−４５３１５号公報
【発明の開示】
【発明が解決しようとする課題】
【０００８】
本発明が解決しようとする課題は、透明導電膜の導電層面に対して直接貼り合わせても導電層を腐食させず、また、粘着剤層の凝集力に優れ、高温条件下での剥がれが生じ難く、耐久性に優れる両面粘着シートを提供することにある。
【課題を解決するための手段】
【０００９】
本発明においては、両面粘着シートの粘着剤層の酸成分に対して、特定量の窒素原子含有成分を含有させることで、透明導電膜に対する腐食性を低下させ、高い粘着剤層の凝集力および透明導電膜への高い接着性を両立した両面粘着シートを実現した。
【００１０】
すなわち本発明は、透明導電膜の導電層面に貼り合わせる両面粘着シートであって、前記両面粘着シートの粘着剤層が、カルボキシル基含有（メタ）アクリル酸エステル共重合体（Ａ）と、窒素原子含有（メタ）アクリル酸エステル共重合体（Ｂ）とを有する粘着剤組成物からなり、前記粘着剤組成物中のカルボキシル基含有（メタ）アクリル酸エステル共重合体（Ａ）のカルボキシル基と、窒素原子含有（メタ）アクリル酸エステル共重合体（Ｂ）の窒素原子との当量比が１：０．０５〜１：０．５である透明導電膜固定用両面粘着シートを提供するものである。
【発明の効果】
【００１１】
本発明の透明導電膜固定用両面粘着シートは、粘着剤層中で酸成分に対して特定量の窒素含有（メタ）アクリル酸エステル共重合体が配合されているため、酸成分による透明導電膜の導電層面の腐食を抑制でき、また凝集力が高まり打ち抜き加工性が優れ、さらに透明導電膜に対する密着性が高まり透明導電膜の剥がれの抑制を可能とする。
【発明を実施するための最良の形態】
【００１２】
本発明の透明導電膜固定用両面粘着シートは、前記両面粘着シートの粘着剤層が、カルボキシル基含有（メタ）アクリル酸エステル共重合体（Ａ）と、窒素原子含有（メタ）アクリル酸エステル共重合体（Ｂ）とを有する粘着剤組成物からなり、前記粘着剤組成物中のカルボキシル基含有（メタ）アクリル酸エステル共重合体（Ａ）のカルボキシル基と、窒素原子含有（メタ）アクリル酸エステル共重合体（Ｂ）の窒素原子との当量比が１：０．０５〜１：０．５の両面粘着シートである。
【００１３】
［カルボキシル基含有（メタ）アクリル酸エステル共重合体（Ａ）］
本発明に用いられるカルボキシル基含有（メタ）アクリル酸エステル共重合体（Ａ）は、炭素数２〜１４の（メタ）アクリル酸エステル単量体を主成分とし、カルボキシル基含有（メタ）アクリル酸エステル単量体が共重合された重合体である。当該炭素数２〜１４の（メタ）アクリル酸エステルを主成分とすることで、透明導電膜を固定する際に必要な接着力、または光学特性を粘着剤層に付与できる。また、カルボキシル基含有（メタ）アクリル酸エステル単量体を共重合することで、透明導電膜を固定するために必要な凝集力を粘着剤層に付与できる。
【００１４】
なお、本明細書においてはアクリル酸及びメタアクリル酸を総称して（メタ）アクリル酸と標記し、これらの誘導体についても同様に表記する。
【００１５】
炭素数２〜１４の（メタ）アクリル酸エステル単量体としては、具体的には、エチルアクリレート、ｎ−プロピルアクリレート、イソプロピルアクリレート、ｎ−ブチルアクリレート、ｓｅｃ−ブチルアクリレート、ｔ−ブチルアクリレート、ｎ−ヘキシルアクリレート、シクロヘキシルアクリレート、ｎ−オクチルアクリレート、イソオクチルアクリレート、２−エチルヘキシルアクリレート、イソノニルアクリレート、イソデシルアクリレート、ラウリルアクリレート、メチルメタクリレート、エチルメタクリレート、ｎ−プロピルメタクリレート、イソプロピルメタクリレート、ｎ−ブチルメタクリレート、ｓｅｃ−ブチルメタクリレート、ｔ−ブチルメタクリレート、ｎ−ヘキシルメタクリレート、シクロヘキシルメタクリレート、ｎ−オクチルメタクリレート、イソオクチルメタクリレート、２−エチルヘキシルメタクリレート、イソノニルメタクリレート、イソデシルメタクリレート、ラウリルメタクリレート等が挙げられる。
【００１６】
そのなかでも、炭素数が４〜９のアルキル側鎖を有するメタアクリル酸アルキルエステル単量体又は炭素数が４〜９のアルキル側鎖を有するアクリル酸アルキルエステル単量体が好ましく、炭素数が４〜９のアルキル側鎖を有するアクリル酸アルキルエステル単量体がより好ましい。なかでもｎ−ブチルアクリレート、２−エチルヘキシルアクリレートが特に好ましい。当該範囲の炭素数のアルキル側鎖を有する（メタ）アクリル酸アルキルエステルを使用することで、透明導電膜に対して高い接着性を付与できる。
【００１７】
カルボキシル基含有（メタ）アクリル酸エステル共重合体（Ａ）中の炭素数２〜１４の（メタ）アクリル酸エステル単量体の含有量は、９０〜９９質量％とすることが好ましく、９０〜９６質量％にすることがより好ましい。当該範囲のカルボキシル基含有（メタ）アクリル酸エステル共重合体（Ａ）中の上記炭素数２〜１４の（メタ）アクリル酸エステル単量体の含有量にすることで、粘着剤層に透明導電膜を固定するために必要な接着性を好適に付与できる。
【００１８】
カルボキシル基含有（メタ）アクリル酸エステル単量体としては、アクリル酸、メタアクリル酸、イタコン酸、マレイン酸、クロトン酸、アクリル酸ダイマー、エチレンオキサイド変性コハク酸アクリレート等が挙げられる。なかでも汎用性が高いことからアクリル酸が好ましい。
【００１９】
カルボキシル基含有（メタ）アクリル酸エステル共重合体（Ａ）を構成する単量体成分中のカルボキシル基含有（メタ）アクリル酸エステル単量体の含有量は、当該共重合体を構成する単量体成分の総量に対し、１〜２０質量％とすることが好ましく、４〜２０質量％にすることがより好ましい。当該範囲の含有量にすることで、粘着剤層に透明導電膜を固定するために必要な凝集力を好適に付与できる。
【００２０】
また、架橋剤と好適に架橋反応させることにより粘着剤層の凝集力を高くするために、架橋剤と反応する官能基を有するビニルモノマーを使用することも好ましい。架橋剤と反応する官能基を有するビニルモノマーとしては、特に限定されないが、２−ヒドロキシエチルアクリレート、２−ヒドロキシエチルメタクリレート、４−ヒドロキシブチルアクリレート等の水酸基含有ビニルモノマー等が挙げられる。中でも、４−ヒドロキシブチルアクリレートが好ましい。官能基を有するビニルモノマーの使用量はアクリル共重合体を構成するモノマー成分中の０．０１質量％〜１．０質量％であることが好ましく、０．０３〜０．５質量％であることが特に好ましい。
【００２１】
当該カルボキシル基含有（メタ）アクリル酸エステル共重合体（Ａ）の重量平均分子量Ｍｗは５０万〜２００万であることが好ましく、６０万〜１８０万がより好ましく、７０万〜１６０万がさらに好ましい。当該カルボキシル基含有（メタ）アクリル酸エステル共重合体（Ａ）の重量平均分子量Ｍｗが上記範囲内だと、透明導電膜を固定するために必要な接着力が好適に付与できる。
【００２２】
なお、本発明では、当該カルボキシル基含有（メタ）アクリル酸エステル共重合体（Ａ）の重量平均分子量Ｍｗは、ゲルパーミエーションクロマトグラフ（ＧＰＣ）により測定することができる。より具体的には、ＧＰＣ測定装置として、東ソー株式会社製「ＳＣ８０２０」を用いて、ポリスチレン換算値により、次のＧＰＣ測定条件で測定して求めることができる。
（ＧＰＣの測定条件）
・サンプル濃度：０．５重量％（テトラヒドロフラン溶液）
・サンプル注入量：１００μＬ
・溶離液：テトラヒドロフラン（ＴＨＦ）
・流速：１．０ｍＬ／ｍｉｎ
・カラム温度（測定温度）：４０℃
・カラム：東ソー株式会社製「ＴＳＫｇｅｌ  ＧＭＨＨＲ−Ｈ」
・検出器：示差屈折
【００２３】
［窒素原子含有（メタ）アクリル酸エステル共重合体（Ｂ）］
本発明に用いられる窒素原子含有（メタ）アクリル酸エステル共重合体（Ｂ）は、炭素数１〜８のメタアクリル酸エステル単量体を主成分とし、窒素原子含有共重合性単量体が共重合された重合体である。当該炭素数１〜８の（メタ）アクリル酸エステルを主成分とすることで、透明導電膜を固定するために必要な凝集力と接着性を付与できる。また、窒素原子含有共重合性単量体を共重合することで、カルボキシル基含有（メタ）アクリル酸エステル共重合体（Ａ）との相溶性が向上し、優れた光学特性を付与できる。
【００２４】
炭素数１〜８の（メタ）アクリル酸エステル単量体としては、具体的には、メチルアクリレート、エチルアクリレート、ｎ−プロピルアクリレート、イソプロピルアクリレート、ｎ−ブチルアクリレート、ｓｅｃ−ブチルアクリレート、ｔ−ブチルアクリレート、ｎ−ヘキシルアクリレート、シクロヘキシルアクリレート、ｎ−オクチルアクリレート、イソオクチルアクリレート、２−エチルヘキシルアクリレート、メチルメタクリレート、エチルメタクリレート、ｎ−プロピルメタクリレート、イソプロピルメタクリレート、ｎ−ブチルメタクリレート、ｓｅｃ−ブチルメタクリレート、ｔ−ブチルメタクリレート、ｎ−ヘキシルメタクリレート、シクロヘキシルメタクリレート、ｎ−オクチルメタクリレート、イソオクチルメタクリレート、２−エチルヘキシルメタクリレート等が挙げられる。
【００２５】
その中でも、炭素数が１〜４のアルキル側鎖を有するメタアクリル酸アルキルエステル単量体が好ましい。なかでもメチルメタクリレートが特に好ましい。当該範囲の炭素数のアルキル側鎖を有するメタアクリル酸アルキルエステル単量体を使用することで、透明導電膜を固定するために必要な凝集力を好適に付与できる。
【００２６】
窒素原子含有（メタ）アクリル酸エステル共重合体（Ｂ）を構成する単量体成分中の炭素数１〜８の（メタ）アクリル酸エステル単量体の含有量は、７０〜９９質量％とすることが好ましく、９０〜９８質量％とすることがより好ましい。当該範囲内の窒素原子含有（メタ）アクリル酸エステル共重合体（Ｂ）中の上記炭素数１〜８の（メタ）アクリル酸エステル単量体の含有量にすることで、粘着剤層に透明導電膜を固定するために必要な接着性および凝集力を好適に付与できる。
【００２７】
窒素原子含有共重合性単量体としては、窒素原子を含有し、上記炭素数１〜８の（メタ）アクリル酸エステル単量体との共重合が可能であれば問題ないが、例えば、アミノ基含有単量体、アミド基含有単量体、窒素系複素環含有単量体、シアノ基含有単量体、イミド基含有単量体等が挙げられる。これら単量体としては、例えば、アミノ基含有単量体としては、（メタ）アクリル酸アミノメチル、（メタ）アクリル酸アミノエチル、（メタ）アクリル酸アミノプロピル、（メタ）アクリル酸アミノイソプロピル等の（メタ）アクリル酸アミノアルキルや、（メタ）アクリル酸（Ｎ−置換）アミノアルキルなどが挙げられる。前記（メタ）アクリル酸（Ｎ−置換）アミノアルキルとしては、例えば、（メタ）アクリル酸Ｎ−（ｔ−ブチル）アミノエチル等の（メタ）アクリル酸Ｎ−アルキルアミノアルキル；（メタ）アクリル酸Ｎ，Ｎ−ジメチルアミノエチル、（メタ）アクリル酸Ｎ，Ｎ−ジメチルアミノプロピル等の（メタ）アクリル酸Ｎ，Ｎ−ジアルキルアミノアルキルなどが挙げられる。
【００２８】
その中でも、アミノ基含有単量体、アミド基含有単量体が好ましい。なかでもアミノ基含有単量体が特に好ましい。当該窒素含有共重合性単量体を使用することで、粘着剤層に優れた光学特性を付与できる。
【００２９】
窒素原子含有（メタ）アクリル酸エステル共重合体（Ｂ）を構成する単量体成分中の窒素原子含有共重合性単量体の含有量は、当該共重合体の総量に対し、１〜３０重量％とすることが好ましく、１〜２０質量％にすることがより好ましい。当該範囲の窒素原子含有（メタ）アクリル酸エステル共重合体（Ｂ）中の上記窒素原子含有共重合性単量体の含有量にすることで、粘着剤層に透明導電膜を固定するために必要な凝集力を付与できる。
【００３０】
当該窒素原子含有（メタ）アクリル酸エステル共重合体（Ｂ）の重量平均分子量Ｍｗは５０００〜１０万であることが好ましく、５０００〜８万がより好ましく、５０００〜５万がさらに好ましい。当該窒素原子含有（メタ）アクリル酸エステル共重合体（Ｂ）の重量平均分子量Ｍｗが上記範囲内だと、透明導電膜を固定するために必要な接着力が好適に付与できる。
【００３１】
［粘着剤組成物］
本発明の透明導電膜固定用両面粘着シートの粘着剤層を形成する粘着剤組成物は、上記カルボキシル基含有（メタ）アクリル酸エステル共重合体（Ａ）と、窒素原子含有（メタ）アクリル酸エステル共重合体（Ｂ）とを有し、粘着剤組成物中のカルボキシル基含有（メタ）アクリル酸エステル共重合体（Ａ）のカルボキシル基と、窒素原子含有（メタ）アクリル酸エステル共重合体（Ｂ）の窒素原子との当量比が１：０．０５〜１：０．５であり、１：０．０５〜１：０．３が好ましく、１：０．０５〜０．２がさらに好ましい。上記範囲内で共重合体（Ａ）と（Ｂ）とが配合されることで、透明導電膜の導電層の腐食を制御でき、さらに透明導電膜に対して優れた接着性能を当該両面粘着シートの粘着剤層に付与できる。
【００３２】
また、カルボキシル基含有（メタ）アクリル酸エステル共重合体（Ａ）１００質量％に対して、窒素原子含有（メタ）アクリル酸エステル共重合体（Ｂ）は１〜５０質量％が好ましく、５〜４０質量％がより好ましく、５〜３０質量％がさらに好ましい。上記範囲内で共重合体（Ａ）と（Ｂ）とが配合されることで、当該両面粘着シートに優れた接着性能と凝集力を付与できる。
【００３３】
上記粘着剤組成物中には、上記共重合体（Ａ）及び（Ｂ）以外の成分として、粘着剤層の凝集力を上げるために、架橋剤を含有することが好ましい。
【００３４】
使用する架橋剤としては、イソシアネート系架橋剤、エポキシ系架橋剤、キレート系架橋剤、アジリン系架橋剤、多官能アクリレート系等が挙げられる。その中でも、（メタ）アクリル系共重合体の（Ａ）成分との反応性に富むイソシアネート系架橋剤、または、エポキシ系架橋剤が好ましい。
【００３５】
当該両面粘着シートの粘着剤層に添加する架橋剤の配合量は、０．１〜５質量部が好ましく、０．１〜３質量部がより好ましく、０．１〜１．５質量部がさらに好ましい。当該範囲の架橋剤の含有量にすることで、粘着剤層のゲル分率を好適な範囲に調整しやすい。
【００３６】
［透明導電膜固定用両面粘着シート］
本発明の透明導電膜固定用両面粘着シートは、上記粘着剤組成物からなる粘着剤層を有することで、透明導電膜の導電層と好適に接着でき、かつ導電層の腐食が生じ難い。
【００３７】
本発明の透明導電膜固定用両面粘着シートは、基材を有するものであっても、基材を有さず粘着剤層のみからなる両面粘着シートであってもよい。また、粘着剤層は単一層からなるものであっても複数層が積層されていてもよい。なかでも、透明性の確保や、形状追従性の観点からは、基材を有さず、粘着剤層のみからなる両面粘着シートであることが好ましい。
【００３８】
本発明の透明導電膜固定用両面粘着シートが、基材を有する場合には、当該基材として透明基材を使用できる。当該透明基材としては、例えば、ポリエチレンテレフタレート、ポリブチレンテレフタレート、ポリエチレンナフタレート、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッソ樹脂フィルム、ナイロンフィルム、アクリル樹脂フィルム等を挙げることができる。なかでもアクリル樹脂フィルムが好ましい。上記基材を使用すると、例えば、アクリル樹脂フィルムの屈折率が１．４５〜１．４９に対して、粘着剤層の屈折率が１．４７程度であるため、基材と粘着剤層との間での屈折率の差が低く、粘着剤層と透明基材との間での反射ロスが抑制しやすい。
【００３９】
また、フィルム基材には、粘着剤層との密着性を向上させる目的で、サンドブラスト法や溶剤処理法などによる表面の凹凸化処理、あるいはコロナ放電処理、クロム酸処理、火炎処理、熱風処理、オゾン・紫外線照射処理などの表面の酸化処理などの表面処理を施すことができる。
【００４０】
本発明の透明導電膜固定用両面粘着シートの粘着剤層は、トルエン中に２４時間浸漬した際の下記式で表されるゲル分率が、３０〜９０％であることが好ましく、４０〜８０％であるのがより好ましく、５０〜８０％が最も好ましい。粘着剤層のゲル分率が上記の範囲内だと、透明導電膜を固定において経時での剥がれを抑制しやすく、また、打ち抜き加工時に加工端面からの糸引きなどを抑制しやすい。
ゲル分率（％）＝［（両面粘着シートのトルエン浸漬後質量）／（両面粘着シートのトルエン浸漬前質量）］×１００
【００４１】
本発明の透明導電膜固定用両面粘着シートは、透明導電膜の透明性を阻害しないよう、６０℃、９０％ＲＨ条件下に１００時間静置直後の全光線透過率が９０％以上、ヘイズが１．０％以下であることが好ましい。上記範囲内だと、当該両面粘着シートを使用されたタッチパネル装置搭載ディスプレイが高温高湿条件でも高鮮明が保たれやすい。全光線透過率及びヘイズを上記範囲内にするためには、上記共重合体（Ａ）１００質量％に対する上記共重合体（Ｂ）の配合量を１〜５０質量％にすることで達成しやすい。
【００４２】
本発明の透明導電膜固定用両面粘着シートの粘着剤層の吸水率は、６０℃、９０％ＲＨ条件下に静置後において２．０％以下であることが好ましい。上記範囲内に両面粘着シートの吸水率を制御することで、高温高湿条件下でも当該両面粘着シートを透明に維持しやすく、さらに水分が透明導電膜の導電膜層の腐食の要因一つであるため、透明導電膜の導電膜層の腐食を抑制しやすい。吸水率を上記範囲内にするためには、上記共重合体（Ａ）中のカルボキシル基の含有量を、１〜２０質量％にすることで達成しやすい。上記共重合体（Ａ）中のカルボキシル基の含有量が上記範囲内だと、上記共重合体（Ａ）中のカルボキシル基による吸水が抑制されやすい。
【００４３】
本発明の透明導電膜固定用両面粘着シートの温度２３℃、相対湿度５０％ＲＨの環境下で、酸化インジウムスズ膜に対し、２ｋｇローラーを使用して圧着回数一往復で圧着し、１時間静置した後の３００ｍｍ／ｍｉｎでの１８０°剥離接着力は、酸化インジウムスズ膜に対してそれぞれ５〜１５Ｎ／２０ｍｍであることが好ましい。上記範囲内だと、透明導電膜の固定において端面からの剥がれを抑制しやすく、また、製造工程での貼り合わせ不良品において両面粘着シートの剥離が可能となる。
【００４４】
本発明の透明導電膜固定用両面粘着シートの厚みは、使用する態様により適宜選択すればよいが、５〜２００μｍであることが好ましい。なかでも、平滑面に接着する場合には、１０〜１００μｍに調整することで、タッチパネル装置を薄型化しやすい。また、段差や凹凸を有する面に貼り付ける場合には、粘着剤層の厚さを２０μｍ以上とすることが好ましく、２５〜１５０μｍとすることが特に好ましい。
【００４５】
本発明の透明導電膜固定用粘着シートは、一般的に使用されている方法で作成できる。例えば、フィルム基材または離型シート上に粘着剤層を形成して製造することができる。具体的には、粘着剤の組成物を基材フィルムに直接塗布し乾燥または硬化・重合するか、或いは、いったん離型シート上に塗布し、乾燥または硬化・重合し、粘着剤層を形成後、同様にして離型シート上に作成した粘着剤層又は基材フィルムに貼り合わせる方法などにより製造できる。
【００４６】
本発明の透明導電膜固定用粘着シートの打ちぬき加工後において、剥離フィルムの端面への粘着剤層の付着がないことが好ましい。粘着剤層が剥離フィルム端面に付着しないと、加工時での歩留まりが向上しやすい。
【００４７】
両面粘着シートの粘着剤層の剥離フィルム端面への付着を防ぐためには、粘着剤層の凝集力、接着性等を最適な範囲に調整することで達成しやすい。具体的な方法としては、粘着剤層へカルボキシル基含有単量体の使用、粘着剤層のゲル分率の上記範囲内への調整等が挙げられる。なかでも、打ち抜き加工に必要な凝集力の付与と透明導電膜を固定するために必要な接着性の付与の両立がしやすい粘着剤層へカルボキシル基含有単量体の使用が好ましい。
【００４８】
［透明導電膜積層体］
本発明の透明導電膜積層体は、透明導電膜の導電層に対して上記透明導電膜固定用両面粘着シートの粘着剤層が直接貼り合わされて少なくとも２層以上の積層体が形成されている積層体であり、例えば、基材上に導電層が設けられた透明導電膜と上記透明導電膜固定用両面粘着シートからなる積層体（図１）が挙げられる。また、導電層の反対面にハードコート層が設けられた積層体（図２）や、上記透明導電膜固定用両面粘着シートの両面にハードコート層を有する透明導電膜が設けられた積層体（図３）も挙げられる。積層体の傷つき防止のため、ハードコート層が設けられた積層体（図２、３）が好ましい。
【００４９】
本発明に使用する透明導電膜は、少なくとも片面の表層に導電層を有するものであればよく、透明基材の表層に導電物質が蒸着やコーティングにより設けられた透明導電膜を好適に使用できる。なかでも導電物質が蒸着により形成された導電層を有する透明導電膜が製造が容易であるため好ましい。
【００５０】
透明導電膜の導電層において蒸着やコーティングされる導電物質は、特に限定されないが、具体的には、酸化インジウムスズ、酸化インジウム、酸化スズ、酸化亜鉛、酸化カドミウム、酸化ガリウム、酸化チタンなどが挙げられる。なかでも特に、透明性、導電性に優れる酸化インジウムスズが好ましい。
【００５１】
透明導電膜において、導電物質が蒸着またはコーティングされる基材としては、特に限定されるものではないが、ガラス、樹脂フィルムなどが挙げられる。
【００５２】
透明導電物質が蒸着される樹脂フィルムとしては、例えば、ポリエチレンテレフタレート、ポリブチレンテレフタレート、ポリエチレンナフタレート、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッソ樹脂フィルム、ナイロンフィルム、アクリル樹脂フィルム等を挙げることができる。なかでも、透明性、耐久性に優れたポリエチレンテレフタレートが好ましい。
【００５３】
透明導電膜の透明性は、全光線透過率が８０％以上、ヘイズが１．０％以下であることが好ましく、全光線透過率が９０％以上、ヘイズが０．５％以下であることがより好ましい。透明導電膜の透明性が上記範囲内だと、当該透明導電膜を使用されたタッチパネル装置搭載ディスプレイの透明性が保たれやすい。
【００５４】
当該透明導電膜積層体の厚さは、０．１ｍｍ〜２．０ｍｍであることが好ましい。上記範囲内だと、タッチパネル装置を薄型にしやすい。
【００５５】
当該透明導電膜積層体において、下記の式で表される導電膜層の電気抵抗値の上昇率が、６０℃、９０％ＲＨ条件下に５００時間放置後で２０％以下であることが好ましい。上記範囲内だと、当該透明導電膜積層体を用いて製造されたタッチパネル装置が正常に作動する。
導電膜層の電気抵抗値の上昇率（％）＝［（６０℃、９０％ＲＨに５００時間放置後の電気抵抗値）−（初期の電気抵抗値）］／（初期の電気抵抗値）×１００
【００５６】
［タッチパネル装置］
本発明のタッチパネル装置は、上記両面粘着シートが透明導電膜に貼り合わせて形成された透明導電膜積層体を有することを特徴とする。本発明のタッチパネル装置の構成は特に制限されないが、静電容量方式のタッチパネルの構成であることが好ましい。
【００５７】
本発明のタッチパネル装置の好適な構成例としては、両面粘着シートの片面に透明導電膜が設けられた透明導電膜積層体が、表示パネル（透明パネル）と画像表示モジュールとの間に二層設けられた静電容量方式のタッチパネル装置（図４）を例示できる。二層設けられた粘着剤層付き透明導電膜のうち、少なくとも一層が上記本発明の透明導電膜積層体であればよく、画像表示モジュール側の粘着剤層付き透明導電膜が上記本発明の透明導電膜積層体である構成、または、二層の粘着剤層付き透明導電膜がいずれも上記本発明の透明導電膜積層体である構成を好ましい構成として使用できる。また、他の好適な構成例として、両面粘着シートの両面に透明導電膜が設けられた透明導電膜積層体が、固定用テープや固定用接着剤により表示パネルと画像表示モジュールの間に固定された静電容量方式のタッチパネル装置（図５）を例示できる。当該構成においては、表示パネル、透明導電膜積層体及び画像表示モジュールを、固定用テープや固定用接着剤を使用して固定することでタッチパネル装置を製造できるため組み立て工程が容易となる。
【００５８】
本発明のタッチパネル装置の保護パネルは、特に制限されないが、（メタ）アクリル樹脂、ポリカーボネート樹脂、ガラス、ポリエチレンテレフタレート樹脂等が挙げられる。なかでも、透明性と軽量性で優れた（メタ）アクリル樹脂が好ましい。
【００５９】
本発明のタッチパネル装置の表示パネルには、装飾部があってもよい。具体的な装飾部としては、例えば、携帯電子端末の画像表示部の周囲に視認される文字や図形、あるいは、これらの背面に設けられる黒色や白色の下地などが挙げられる。これら装飾部は、携帯電子端末へ意匠性を付与するため、設けられることが好ましい。
【００６０】
当該タッチパネル装置の画像表示モジュールを除いた厚さは、０．３ｍｍ〜３．０ｍｍであることが好ましい。上記範囲内だと当該タッチパネル装置が組み込まれた電子機器を薄型にしやすい。
【００６１】
なお、画像表示モジュール側の粘着剤層付き透明導電膜を上記本発明の透明導電膜積層体とする場合には、当該透明導電膜積層体の両面粘着シートの厚さを５〜２００μｍとすることが好ましく、１０〜１００μｍとすることが特に好ましい。また、表示パネルと貼り合わせる側の粘着剤層付き透明導電膜を上記本発明の透明導電膜積層体とする際に、表示パネルに装飾部が設けられている場合には、両面粘着シートの厚みは、２５〜２００μｍが好ましく、２５〜１５０μｍがより好ましい。上記範囲内だと、表示パネルの装飾部に両面粘着シートが追従しやすい。
【００６２】
タッチパネル装置に使用する画像表示モジュールは、特に制限されず、小型電子端末に通常使用されるＬＣＤモジュールや、有機ＥＬモジュールなどが使用できる。
【実施例】
【００６３】
以下に実施例および比較例により本発明をより具体的に説明する。
【００６４】
［アクリル共重合体の調製］
＜アクリル共重合体（１）＞
アクリル共重合体の調製攪拌機、寒流冷却器、温度計、滴下漏斗及び窒素ガス導入口を備えた反応容器に、ｎ−ブチルアクリレート９１．５重量部、２−ヒドロキシエチルアクリレート０．５重量部、アクリル酸８．０重量部と重合開始剤として２，２’−アゾビスイソブチルニトリル０．２部とを酢酸エチル１００重量部に溶解し、窒素置換後、８０℃で８時間重合して重量平均分子量８０万のアクリル共重合体（１）を得た。
＜アクリル共重合体（２）＞
アクリル共重合体の調製攪拌機、寒流冷却器、温度計、滴下漏斗及び窒素ガス導入口を備えた反応容器に、ｎ−ブチルアクリレート８１．５重量部、シロヘキシルメタクリレート１０．０重量部、２−ヒドロキシエチルアクリレート０．５重量部、アクリル酸８．０重量部と重合開始剤として２，２’−アゾビスイソブチルニトリル０．２部とを酢酸エチル１００重量部に溶解し、窒素置換後、８０℃で８時間重合して重量平均分子量８５万のアクリル共重合体（２）を得た。
【００６５】
＜アクリル共重合体（３）＞
ｎ−ブチルアクリレートを９５．５重量部、アクリル酸を４．０重量部とする以外は、アクリル酸共重合体（１）と同様にして、重量平均分子量８０万のアクリル共重合体（３）を得た。
【００６６】
＜アクリル共重合体（４）＞
アクリル共重合体の調製攪拌機、寒流冷却器、温度計、滴下漏斗及び窒素ガス導入口を備えた反応容器に、ｎ−ブチルアクリレート９６．５重量部、２−ヒドロキシエチルアクリレート０．５重量部、ジメチルアミノエチルメタクリレート３．０重量部と重合開始剤として２，２’−アゾビスイソブチルニトリル０．２部とを酢酸エチル１００重量部に溶解し、窒素置換後、８０℃で８時間重合して重量平均分子量３０万のアクリル共重合体（４）を得た。
【００６７】
＜アクリル共重合体（５）＞
アクリル共重合体の調製攪拌機、寒流冷却器、温度計、滴下漏斗及び窒素ガス導入口を備えた反応容器に、メチルメタクリレート９５．０重量部、ジメチルアミノエチルメタクリレート５．０重量部と重合開始剤として２，２’−アゾビスイソブチルニトリル１．０重量部とを酢酸エチル１００重量部に溶解し、窒素置換後、８０℃で８時間重合して重量平均分子量２万のメタクリル共重合体（５）を得た。
【００６８】
＜粘着剤Ａ＞
上記アクリル共重合体（１）１００重量部に、上記アクリル共重合体（５）を２０重量部添加し、酢酸エチルで希釈し樹脂固形分３０％の粘着剤Ａを得た。なお、アクリル共重合体（１）のカルボキシル基とアクリル共重合体（５）の窒素原子との当量比は、１：０．０６２５である。
【００６９】
＜粘着剤Ｂ＞
上記アクリル共重合体（２）１００重量部に、上記アクリル共重合体（５）を２０重量部添加し、酢酸エチルで希釈し樹脂固形分３０％の粘着剤Ｂを得た。なお、アクリル共重合体（２）のカルボキシル基とアクリル共重合体（５）の窒素原子との当量比は、１：０．０６２５である。
【００７０】
＜粘着剤Ｃ＞
上記アクリル共重合体（３）１００重量部に、上記アクリル共重合体（５）を２０重量部添加し、酢酸エチルで希釈し樹脂固形分３０％の粘着剤Ｃを得た。なお、アクリル共重合体（３）のカルボキシル基とアクリル共重合体（５）の窒素原子との当量比は、１：０．１２５である。
【００７１】
＜粘着剤Ｄ＞
上記アクリル共重合体（１）１００重量部を酢酸エチルで希釈し樹脂固形分３０％の粘着剤Ｄを得た。
【００７２】
＜粘着剤Ｅ＞
上記アクリル共重合体（４）１００重量部を酢酸エチルで希釈し樹脂固形分３０％の粘着剤Ｅを得た。
【００７３】
＜粘着剤Ｆ＞
上記アクリル共重合体（１）１００重量部に、金属不活性剤ＢＴＺＭ（共同薬品（株）製）を５重量部添加し、酢酸エチルで希釈し樹脂固形分３０％の粘着剤Ｆを得た。
【００７４】
（実施例１）
上記粘着剤Ａ１００重量部にイソシアネート系架橋剤（日本ポリウレタン社製コロネートＬ−４５、固形分４５％）を０．７重量部添加し１５分攪拌後、シリコーン化合物で片面を剥離処理した厚さ５０μｍのポリエステルフィルム（以下＃７５剥離フィルム）上に乾燥後の厚さが２５μｍになるように塗工して、７５℃で５分間乾燥した。得られた粘着シートと、シリコーン化合物で片面を剥離処理した厚さ３８μｍのポリエステルフィルム（以下＃３８剥離フィルム）を貼り合わせた。その後２３℃で５日間熟成し厚さ２５μｍの、ゲル分率７０％の基材レス粘着シートを得た。
【００７５】
（実施例２）
粘着剤Ａ１００重量部を粘着剤Ｂ１００重量部にする以外は、実施例１と同様にして、ゲル分率７５％の粘着シートを得た。
【００７６】
（実施例３）
粘着剤Ａ１００重量部を粘着剤Ｃ１００重量部にする以外は、実施例１と同様にして、ゲル分率７１％の粘着シートを得た。
【００７７】
（比較例１）
粘着剤Ａ１００重量部を粘着剤Ｄ１００重量部にする以外は、実施例１と同様にして、ゲル分率８５％の粘着シートを得た。
【００７８】
（比較例２）
粘着剤Ａ１００重量部を粘着剤Ｅ１００重量部にする以外は、実施例１と同様にして、ゲル分率８０％の粘着シートを得た。
【００７９】
（比較例３）
粘着剤Ａ１００重量部を粘着剤Ｆ１００重量部にする以外は、実施例１と同様にして、ゲル分率７０％の粘着シートを得た。
【００８０】
（酸化インジウムスズ膜の電気抵抗値測定）
両面粘着シートの片面にＰＥＴフィルム（１００μｍ）に貼り合せた後、５０ｍｍ×５０ｍｍに裁断して、１００ｍｍ×１００ｍｍの酸化インジウムスズ蒸着ＰＥＴフィルムの酸化インジウムスズ膜面に貼り合わせを行う。貼り合せた粘着シートの両端に電気抵抗値測定機  三菱化学（株）製「ロレスターＧＰ」を使用し、初期の電気抵抗値（Ｒ１）を測定。粘着シートを貼り合わせた酸化インジウムスズ蒸着ＰＥＴフィルムを６０℃、）９０％ＲＨ条件下に５００時間放置し、２３℃、５０％ＲＨ条件下に１時間放置した後、初期と同じ箇所での電気抵抗値（Ｒ２）を測定した。酸化インジウムスズ膜の電気抵抗値上昇率は下記の式で算出した。
酸化インジウムスズ膜の電気抵抗値上昇率（％）＝（（Ｒ２−Ｒ１）／Ｒ１）×１００
【００８１】
（全光線透過率およびヘイズ測定）
粘着シートを６０℃、９０％ＲＨ条件下に１００時間放置した後、ＰＥＴフィルム、ガラスの順で貼り合わせて試験サンプルを調整した。（株）村上色彩技術研究所製「ＨＲ−１００型」を使用し、調整サンプルの全光線透過率およびヘイズ（％）を測定した。
【００８２】
（色差測定）
粘着シートをＰＥＴフィルム、ガラスの順で貼り合わせて試験サンプルを調整した。コニカミノルタセンシング（株）製「分光測色計ＣＭ３５００ｄ」を使用し、調整サンプルのＬ１＊、ａ１＊、ｂ１＊を測定した。その後、調整サンプルを８５℃、１００時間放置し、Ｌ２＊、ａ２＊、ｂ２＊を測定した。色差ΔＥ＊ａｂは下記の式から算出し、粘着シートの変色を評価した。
色差ΔＥ＊ａｂ＝［（Ｌ２＊−Ｌ１＊）２＋（ａ２＊−ａ１＊）２＋（ｂ２＊−ｂ１＊）２］１／２
○：ΔＥ＊ａｂ  ０〜０．５
△：ΔＥ＊ａｂ  ０．５〜１．５
×：ΔＥ＊ａｂ  １．５以上
【００８３】
（吸水率測定）
１００ｍｍ×１００ｍｍの両面粘着シートを、６０℃、９０％ＲＨ条件下に１００時間放置した後、直ちに両面粘着シートの片面の剥離フィルムを剥がして１５０ｍｍ×１５０ｍｍのアルミ箔に貼り合わせて秤量する（この重量をＷ１とする）。両面粘着シートのもう一方の剥離フィルムを剥がし、１０５℃条件下で２時間乾燥した後、秤量を行う（この重量をＷ２とする）。両面粘着シートの吸水率は下記の式で算出した。
両面粘着シートの吸水率（％）＝（Ｗ１−Ｗ２）／Ｗ２  ×  １００
【００８４】
（耐剥がれ性の評価）
４５ｍｍ×３５ｍｍのハードコート層付きＰＥＴフィルムのＰＥＴフィルム面と、５０ｍｍ×４０ｍｍのガラスとを粘着シートで貼り合せた後、８５℃条件に５００時間放置し、目視でハードコート付きＰＥＴフィルムの剥がれを評価した。
○：剥がれ無し
×：剥がれ有り
【００８５】
【表１】
2010144002.tif 000003
【００８６】
上記のとおり、実施例１〜３の両面粘着シートは、好適な耐剥がれ性を実現できるカルボキシル基含有（メタ）アクリル酸エステル共重合体を使用した場合であっても、高湿環境試験後の透明導電膜の導電層の電気抵抗値の上昇率を好適に抑制でき、変色による視認性の悪化を生じないものであった。また、タッチパネル等の画像表示装置に使用する際に要求される透明性や、ヘイズも好適であった。一方、窒素原子含有（メタ）アクリル酸エステル共重合体を使用しない比較例１の構成では、高湿環境試験により電気抵抗値の大幅な上昇が見られた。またカルボキシル基含有（メタ）アクリル酸エステル共重合体を使用しない比較例２の構成では好適な耐剥がれ性を実現できず、従来の金属腐食防止剤を使用した比較例３の構成は変色による視認性の悪化が生じるものであった。
【図面の簡単な説明】
【００８７】
【図１】本発明の透明導電膜固定用両面粘着シートと透明導電膜とが積層された透明導電膜積層体の一例を示す概念図である。
【図２】本発明の透明導電膜固定用両面粘着シートと透明導電膜とが積層された透明導電膜積層体の一例を示す概念図である。
【図３】本発明の透明導電膜固定用両面粘着シートと透明導電膜とが積層された透明導電膜積層体の一例を示す概念図である。
【図４】本発明の透明導電膜固定用両面粘着シートと透明導電膜とが積層された透明導電膜積層体を使用した静電容量型タッチパネル装置の概念図である。
【図５】本発明の透明導電膜固定用両面粘着シートと透明導電膜とが積層された透明導電膜積層体を使用した静電容量型タッチパネル装置の概念図である。
【符号の説明】
【００８８】
１  透明導電膜積層体
２  透明導電膜固定用両面粘着シート
３  導電層
４  透明基材
５  ハードコート層
６  保護パネル
７  装飾層
８  粘着剤層付き透明導電膜
９  固定用テープ
１０  画像表示モジュール
【図１】
2010144002.tif 000004
【図２】
2010144002.tif 000005
【図３】
2010144002.tif 000006
【図４】
2010144002.tif 000007
【図５】
2010144002.tif 000008